(57)【特許請求の範囲】
【請求項１】
亜鉛又は亜鉛合金の被覆を金属基材上に電解析出する方法であって、該方法は、少なくとも以下の工程：
ａ）以下のｉ）〜ｉｉｉ）を含有する水性のアルカリ性メッキ浴を用意する工程：
ｉ）亜鉛イオンの供給源、
ｉｉ）水酸化物イオンの供給源、及び
ｉｉｉ）少なくとも１種の一般式（Ｉ）の化合物である、亜鉛メッキ浴添加剤
【化１】
0006676550.tif 000033
前記式中、Ｒは、非置換のＣ4〜Ｃ6アルキルであり、Ｇ1は、炭素原子を４〜６個有する単糖類から選択され、ｘは、１〜４の範囲にあり、平均値を表し、及び
ｂ）金属基材を水性のアルカリ性メッキ浴に移し、これによって亜鉛又は亜鉛合金の被覆が、金属基材上に形成される工程
を含む、前記方法。
【請求項２】
前記亜鉛イオンの供給源が、酸化亜鉛であり、かつ／又は前記亜鉛イオンが、水性のアルカリ性メッキ浴中に、浴１Ｌ当たり２．０〜３０．０ｇの量で存在する、請求項１に記載の方法。
【請求項３】
前記水酸化物イオンの供給源が、水酸化ナトリウムであり、かつ／又は前記水酸化物イオンが、水性のアルカリ性メッキ浴中に、浴１Ｌ当たり５０．０〜２５０．０ｇの量で存在する、請求項１又は２に記載の方法。
【請求項４】
一般式（Ｉ）において、Ｇ1は、炭素原子を５個又は６個有する単糖類から選択され、ｘは、１〜２の範囲にある、請求項１から３までのいずれか１項に記載の方法。
【請求項５】
一般式（Ｉ）においてＲが、Ｃ4アルキルであり、Ｇ1はグルコース、及び／又はキシロース、及び／又はアラビノースであり、ｘは１〜１．８の範囲にある、請求項１から４までのいずれか１項に記載の方法。
【請求項６】
前記亜鉛メッキ浴添加剤が、水性のアルカリ性メッキ浴中に、浴１Ｌ当たり０．１〜１０．０ｇの量で存在する、請求項１から５までのいずれか１項に記載の方法。
【請求項７】
前記水性のアルカリ性メッキ浴が、１２．０〜１４．０のｐＨを示す、請求項１から６までのいずれか１項に記載の方法。
【請求項８】
前記水性のアルカリ性メッキ浴がさらに、光沢剤、水溶性ポリマー、均展剤、硬水軟化剤、錯化剤、シアン化物イオン供給源、及びこれらの混合物を含む群から選択される添加剤を少なくとも１種含有する、請求項１から７までのいずれか１項に記載の方法。
【請求項９】
前記工程ｂ）を１０〜４０℃の温度で行う、請求項１から８までのいずれか１項に記載の方法。
【請求項１０】
前記工程ｂ）を０．０５〜１５．０Ａ／ｄｍ2の電流密度で行う、請求項１から９までのいずれか１項に記載の方法。
【請求項１１】
金属基材上に形成された亜鉛又は亜鉛合金の被覆が、２．０〜３０．０μｍという厚さを有する、請求項１から１０までのいずれか１項に記載の方法。
【請求項１２】
亜鉛又は亜鉛合金の被覆を金属基材上に電解析出するための水性のアルカリ性メッキ浴であって、該メッキ浴が、
ａ）請求項１又は２のいずれかで規定した亜鉛イオンの供給源、
ｂ）請求項１又は３のいずれかで規定した水酸化物イオンの供給源、
ｃ）少なくとも１種の一般式（Ｉ）の化合物：
【化２】
0006676550.tif 000034
［前記式中、Ｒは、非置換のＣ4〜Ｃ6アルキルであり、Ｇ1は、炭素原子を４〜６個有する単糖類から選択され、ｘは、１〜４の範囲にあり、平均値を表す］
である亜鉛メッキ浴添加剤、
を含有する、前記メッキ浴。
【請求項１３】
亜鉛又は亜鉛合金の被覆を金属基材上に電解析出する方法における、亜鉛メッキ浴添加剤の使用であって、前記亜鉛メッキ浴添加剤が、少なくとも１種の一般式（Ｉ）の化合物：
【化３】
0006676550.tif 000035
［前記式中、Ｒは、非置換のＣ4〜Ｃ6アルキルであり、Ｇ1は、炭素原子を４〜６個有する単糖類から選択され、ｘは、１〜４の範囲にあり、平均値を表す］
である、前記使用。
【請求項１４】
金属基材上の亜鉛又は亜鉛合金の被覆の光学的及び／又は機械的な表面特性を改善するための、亜鉛メッキ浴添加剤の使用であって、前記亜鉛メッキ浴添加剤が、少なくとも１種の一般式（Ｉ）の化合物：
【化４】
0006676550.tif 000036
［前記式中、Ｒは、非置換のＣ4〜Ｃ6アルキルであり、Ｇ1は、炭素原子を４〜６個有する単糖類から選択され、ｘは、１〜４の範囲にあり、平均値を表す］
である、前記使用。
【請求項１５】
鋳鉄基材上の亜鉛又は亜鉛合金の被覆の光学的及び／又は機械的な表面特性を改善するための、亜鉛メッキ浴添加剤の使用であって、前記亜鉛メッキ浴添加剤が、少なくとも１種の一般式（Ｉ）の化合物：
【化５】
0006676550.tif 000037
［前記式中、Ｒは、非置換のＣ4〜Ｃ6アルキルであり、Ｇ1は、炭素原子を４〜６個有する単糖類から選択され、ｘは、１〜４の範囲にあり、平均値を表す］
である、前記使用。
【発明の詳細な説明】
【技術分野】
【０００１】
本発明は、亜鉛若しくは亜鉛合金の被覆を金属基材上に電解析出する方法、特定の光沢を有する、亜鉛若しくは亜鉛合金で被覆された金属基材、また亜鉛若しくは亜鉛合金の被覆を金属基材上に電解析出するための、水性のアルカリ性メッキ浴、及び亜鉛若しくは亜鉛合金の被覆を金属基材上に電解析出する方法における、亜鉛メッキ浴添加剤の使用、並びに亜鉛若しくは亜鉛合金の被覆の光学的外観及び／又は金属基材への接着性を改善するための、亜鉛メッキ浴添加剤の使用に関する。
【０００２】
背景技術
亜鉛で被覆された基材を製造するため、アルカリ性溶液から、亜鉛を金属基材に電解析出することは、このような金属基材を腐食から防止するため、また生成する最終製品について特定の光学的特性、及び機械的特性を付与するために広く用いられている。このような電解析出法は通常、亜鉛で被覆したい金属基材を亜鉛メッキ浴内に移し、この基材に電流密度を印加する工程を含む。印加した電流によって、亜鉛メッキ浴内に溶解した亜鉛イオンが、金属基材表面に析出し、こうして亜鉛被覆が、基材上に形成される。
【０００３】
従来技術では、アルカリ性溶液中における金属基材への亜鉛の電解析出を改善するための幾つかの試みが提案されている。例えば、米国特許出願公開第２０１２／０１３８４７３号明細書（US 2012/0138473 A1）は、メッキを施したい物体の表面における位置に応じた厚さばらつきが小さい亜鉛被覆を迅速に形成可能な、亜鉛メッキ浴添加剤について言及している。この亜鉛メッキ浴添加剤は、構造単位として２種のアミン化合物を有する、水溶性コポリマーを含有する。国際公開第０３／００６３６０号（WO 03/006360 A2）は、アルカリ性の亜鉛・ニッケル電解析出浴について言及しており、この浴は、亜鉛イオン、ニッケルイオン、第一光沢剤（ピリジン環の３位で、カルボキシレート基若しくはカルボキシレート基に対して加水分解性の基により置換されたＮ−メチルピリジニウム化合物）、及び第二光沢剤（脂肪族アミン）を含有するものである。米国特許出願公開第３８８６０５４号明細書（US 3,886,054 A）は、光沢のある亜鉛メッキのための、非シアン化物系アルカリ性電解析出浴について言及しており、この浴は、アルキレンポリアミンと、結晶微細化剤としての１，３−ジハロ−２−プロパノールとの四級化されたポリマー縮合物（好ましくはアルデヒド系の光沢剤と混合物で）、及び光沢のある微細化された堆積物を幅広い電流密度範囲にわたって生成可能な、メルカプト置換された複素環式化合物を含有するものである。米国特許出願公開第２００５／１３３３７６号明細書（US 2005/133376 A1）は、水性の亜鉛・ニッケル電解析出浴について言及しており、この浴は、水、ニッケルイオン、亜鉛イオン、少なくとも１種の錯化剤、及び少なくとも１種の非イオノゲン性の表面活性ポリオキシアルキレン化合物を含有するものであり、ここでこの浴は、アルカリ性のｐＨを示す。
【０００４】
しかしながら、亜鉛又は亜鉛合金を基材上に電解析出することにより、亜鉛で被覆された金属基材を製造することは、困難である。例えば、亜鉛又は亜鉛合金を金属基材上に電解析出させる間に水素が発生し、この水素は、被覆表面に小さな気泡として付着する傾向があり、これによって、光学的な外見が悪化した亜鉛又は亜鉛合金の被覆が、金属基材上に形成される。このような悪化した光学的外見は通常、縞模様の形で表面に視認できる。それに加えて、このような泡の形成はまた、金属基材上への亜鉛被覆の接着性を減少させ、このことは表面における小さなブリスタ−として検知でき、このため機械的特性も低下する。よって、メッキ浴への界面活性剤の添加が、金属基材上での均一な被覆形成を補助するため、ひいては亜鉛又は亜鉛合金で被覆された金属基材表面の光学的外観を改善するためには、望ましいだろう。これに関連して、亜鉛メッキ法において適切とされる界面活性剤は、メッキ浴に可溶性であるべきことに留意すべきである。しかしながら、このような水溶性界面活性剤はまた、堆積法の間に生じる泡を安定化させる傾向があり、その場合にこのことは、金属基材上への亜鉛又は亜鉛合金の堆積に干渉し、これによって基材上に不均一な被覆が形成され、ここでもまた、光学的に劣った外見が生じる。これとは対照的に、泡の非安定化について充分だと知られている界面活性剤は通常、水性亜鉛メッキ浴に不溶性であり、このためこのような浴には適していないと考えられている。
【０００５】
よって従来技術では、上述の欠点を回避する、特に亜鉛又は亜鉛合金で被覆された金属基材（生成する最終製品に非常に良好な光学的特性を付与し、その一方で機械的特性が高いレベルに保たれているか、さらには改善しているもの）を製造するための方法を提供する必要がある。特に、亜鉛又は亜鉛合金の被覆を金属基材上に電解析出する方法であって、メッキ浴内に泡及び気泡が形成されないために得られる光学的な外観と、金属基材への亜鉛又は亜鉛合金の被覆の接着性に関して良好なバランスが保たれる方法を提供することが望ましい。
【０００６】
従って本発明の課題は、亜鉛又は亜鉛合金の被覆を、金属基材上に電解析出する方法を提供することである。さらに、本発明の課題は、均一な厚さを有する亜鉛又は亜鉛合金の被覆が、金属基材上に形成される方法を提供することである。さらに、本発明のさらなる課題は、金属基材上に形成される亜鉛又は亜鉛合金の被覆の光学的外観が改善される方法を提供することである。本発明の別の課題は、金属基材上に形成される亜鉛又は亜鉛合金の被覆の機械的特性が高いレベルで保たれているか、又はさらに改善される方法を提供することである。本発明のさらに別の課題は、金属基材表面の良好な濡れ性が得られ、これにより気泡の離脱性が改善され、生成する亜鉛又は亜鉛合金で被覆された金属基材の光学的外観が改善される方法を提供することである。本発明のさらなる課題は、得られた亜鉛又は亜鉛合金で被覆された金属基材が、濡れ性と、金属基材上における亜鉛又は亜鉛合金被覆の接着性という特性に関して良好にバランスが取れた結果物である方法を提供することである。さらなる課題は、本発明の以下の説明から読み取ることができる。
【０００７】
発明の概要
前述の、またその他の課題は、本発明の主題によって解決される。本発明の第一の態様によれば、亜鉛又は亜鉛合金の被覆を、金属基材上に電解析出する方法が提供される。この方法は少なくとも、以下の工程ａ）及びｂ）を含むものである：
ａ）以下のｉ）〜ｉｉｉ）を含有する水性のアルカリ性メッキ浴を用意する工程：
ｉ）亜鉛イオンの供給源、
ｉｉ）水酸化物イオンの供給源、及び
ｉｉｉ）下記少なくとも１種の一般式（Ｉ）の化合物である、亜鉛メッキ浴添加剤、
【化１】
0006676550.tif 000002
前記式中、Ｒは、Ｃ4〜Ｃ10アルキルであり、Ｇ1は、炭素原子を４〜６個有する単糖類から選択され、ｘは、１〜４の範囲にあり、平均値を表し、及び
ｂ）金属基材を水性のアルカリ性メッキ浴に移し、これによって亜鉛又は亜鉛合金の被覆が、金属基材上に形成される工程。
【０００８】
本発明の別の態様によると、下記不等式（Ｉ）により規定される光沢を有する、亜鉛又は亜鉛合金で被覆された金属基材が、提供される：
（ＧＵwith）／（ＧＵwithout）≧１．０５  （Ｉ）
ここで、
（ＧＵwithout）は、本願で規定する少なくとも１種の一般式（Ｉ）の化合物を用いずに被覆された金属基材上で測定した光沢単位（Gloss Unit）であり、光沢計により８５°の測定角で測定され、
（ＧＵwith）は、本願で規定する少なくとも１種の一般式（Ｉ）の化合物を用いて被覆された金属基材上で測定した光沢単位であり、光沢計により８５°の測定角で測定される。
【０００９】
本発明のさらなる態様によれば、亜鉛又は亜鉛合金の被覆を金属基材上に電解析出するための、水性のアルカリ性メッキ浴が提供され、ここでこの浴は、以下のａ）〜ｃ）を含有する：
ａ）本願で規定した亜鉛イオンの供給源、
ｂ）本願で規定した水酸化物イオンの供給源、及び
ｃ）本願で規定した亜鉛メッキ浴添加剤。
【００１０】
本発明のさらに別の態様によれば、亜鉛又は亜鉛合金の被覆を、金属基材上に電解析出する方法における、本願で規定する亜鉛メッキ浴添加剤の使用が提供される。本発明のなお別の態様によれば、亜鉛又は亜鉛合金の被覆の光学的外観、及び／又は金属基材への接着性を改善するための、本願で規定する亜鉛メッキ浴添加剤の使用が提供される。本発明のもう１つの態様によれば、鋳鉄基材上での亜鉛又は亜鉛合金の被覆の光学的、及び／又は機械的表面特性を改善するための、亜鉛メッキ浴添加剤の使用が提供される。
【００１１】
亜鉛又は亜鉛合金の被覆を金属基材上に電解析出する本発明による方法の有利な態様は、相応する従属請求項で規定される。
【００１２】
１つの態様によれば、亜鉛イオンの供給源は酸化亜鉛であり、かつ／又は亜鉛イオンは、水性のアルカリ性メッキ浴中に、浴１Ｌ当たり２．０〜３０．０ｇの量で存在している。
【００１３】
別の態様によれば、水酸化物イオンの供給源は水酸化ナトリウムであり、かつ／又は水酸化物イオンは、水性のアルカリ性メッキ浴中に、浴１Ｌ当たり５０．０〜２５０．０ｇの量で存在している。
【００１４】
さらに別の態様によれば、一般式（Ｉ）においてＲは、Ｃ4〜Ｃ8アルキルであり、Ｇ1は、炭素原子を５個又は６個有する単糖類から選択され、ｘは、１〜２の範囲にある。
【００１５】
１つの態様によれば、一般式（Ｉ）においてＲは、Ｃ4アルキルであり、Ｇ1はグルコース、及び／又はキシロース、及び／又はアラビノースであり、ｘは１〜１．８の範囲にある。
【００１６】
別の態様によれば、亜鉛メッキ浴添加剤は、水性のアルカリ性メッキ浴中に、浴１Ｌ当たり０．１〜１０．０ｇの量で存在している。
【００１７】
さらに別の態様によれば、水性のアルカリ性メッキ浴は、１２．０〜１４．０のｐＨを示す。
【００１８】
１つの態様によれば、水性のアルカリ性メッキ浴はさらに、光沢剤（例えば高光沢用光沢剤、標準的な光沢剤、及びこれらの混合物）、水溶性ポリマー、均展剤、硬水軟化剤、錯化剤、シアン化物イオンの供給源、及びこれらの混合物を含む群から選択される慣用の添加剤を少なくとも１種、含有する。
【００１９】
別の態様によれば工程ｂ）は、１０〜４０℃の温度で実施する。
【００２０】
さらに別の態様によれば、工程ｂ）は、０．０５〜１５．０／ｄｍ2の電流密度で行う。
【００２１】
１つの態様によれば、金属基材に形成された亜鉛又は亜鉛合金の被覆は、２．０〜３０．０μｍの厚さを有する。
【００２２】
以下、本発明による方法の詳細と好ましい態様について、より詳しく説明する。これらの技術的な詳細及び態様はまた、本方法によって得られる、本発明による亜鉛又は亜鉛合金で被覆された金属基材、亜鉛又は亜鉛合金の被覆を金属基材上に電解析出するための、本発明による水性のアルカリ性メッキ浴、及びその使用にも当てはまる。
【００２３】
発明の詳細な説明
本発明による方法の工程ａ）によれば、水性のアルカリ性メッキ浴が提供される。
【００２４】
「水性の」アルカリ性メッキ浴という用語は、溶媒が水を含有する、好ましくは水から成る系を言う。しかしながらこの用語は、溶媒が、メタノール、エタノール、アセトン、アセトニトリル、テトラヒドロフラン、及びこれらの混合物を含む群から選択される微量の水混和性有機溶媒を含有することを排除しないことに留意すべきである。溶媒が水混和性有機溶媒を含有する場合、水混和性有機溶媒は、溶媒の全質量に対して０．０１〜１０．０質量％、好ましくは０．０１〜７．５質量％、より好ましくは０．０１〜５．０質量％、最も好ましくは０．０１〜２．５質量％の量で存在する。例えば、水性のアルカリ性メッキ浴の溶媒は、水から成る。水性のアルカリ性メッキ浴の溶媒が水から成る場合、使用すべき水は、利用可能なあらゆる水、例えば水道水、及び／又は脱イオン水であってよく、脱イオン水が好ましい。
【００２５】
水性の「アルカリ性」メッキ浴という用語は、７超のｐＨを示す系を言う。例えば、水性のアルカリ性メッキ浴は、１２．０〜１４．０のｐＨ、より好ましくは１３．０〜１４．０のｐＨを示す。
【００２６】
水性のアルカリ性メッキ浴が、亜鉛イオンの供給源を含有することは、本方法の１つの要件である。
【００２７】
水性のアルカリ性メッキ浴が、水性のアルカリ性メッキ浴中の亜鉛イオン源として適切であると当業者に公知の亜鉛イオン供給源を含有できることが、肯定的に評価される。
【００２８】
例えば、亜鉛イオンの供給源は、亜鉛、酸化亜鉛、硫酸亜鉛、炭酸亜鉛、スルファミン酸亜鉛、酢酸亜鉛、及びこれらの混合物を含む群から選択される。好ましくは、亜鉛イオンの供給源は、酸化亜鉛である。酸化亜鉛は、水性のアルカリ性メッキ浴中で、亜鉛イオンとして存在する。
【００２９】
水性のアルカリ性メッキ浴は好ましくは、浴中の亜鉛イオンの量が、このような浴について通常の範囲にあるように、亜鉛イオンの供給源を含有する。よって亜鉛イオンは好ましくは、水性のアルカリ性メッキ浴中に、浴１Ｌ当たり２．０〜３０．０ｇ、好ましくは５．０〜２５．０ｇ、最も好ましくは５．０〜２０．０ｇの量で存在する。
【００３０】
所定の亜鉛イオン量に達するために本発明の方法において使用すべき亜鉛イオン供給源の相応する量は、適切な計算によって特定される。
【００３１】
１つの態様において、水性のアルカリ性メッキ浴は、亜鉛イオンの供給源に加えて、亜鉛合金の被覆が、本発明による方法によって金属基材上に形成されるように、さらなる金属イオンの供給源を含有する。
【００３２】
金属イオンのさらなる供給源は、亜鉛イオン供給源との組み合わせで水性のアルカリ性メッキ浴中の金属イオン源として適切であると当業者に公知のあらゆる金属イオン供給源であり得ることが、肯定的に評価される。しかしながら、金属イオンのさらなる供給源は好ましくは、ニッケル、マンガン、コバルト、及び鉄のイオン、並びにこれらの混合物を含有する。
【００３３】
金属イオンのさらなる供給源は好ましくは、水性のアルカリ性メッキ浴中で可溶性のあらゆる金属イオン供給源であり得る。金属イオンの供給源は例えば、硫酸ニッケル、塩化マンガン、硫酸コバルト、硫酸鉄、及びこれらの混合物から成る群から選択される。
【００３４】
水性のアルカリ性メッキ浴がさらなる金属イオン供給源を含有する場合、この浴はさらなる金属イオン供給源を幅広い範囲で含有することができる。例えば、さらなる金属イオン供給源から得られる金属イオンは、水性のアルカリ性メッキ浴中に、浴１Ｌ当たり０．１〜１００．０ｇ、好ましくは０．２〜７５．０ｇ、最も好ましくは０．５〜５０．０ｇの量で存在する。
【００３５】
従って、水性のアルカリ性メッキ浴が、さらなる金属イオン供給源を含有する場合、この浴は好ましくは、亜鉛イオンを浴１Ｌ当たり２．０〜３０．０ｇの量で、好ましくは浴１Ｌ当たり５．０〜２５．０ｇの量で、最も好ましくは浴１Ｌ当たり５．０〜２０．０ｇの量で、またさらなる金属イオン供給源から得られる金属イオンを浴１Ｌ当たり０．１〜１００．０ｇの量で、好ましくは浴１Ｌ当たり０．２〜７５．０ｇの量で、最も好ましくは浴１Ｌ当たり０．５〜５０．０ｇの量で、含有する。
【００３６】
所定の金属イオン量に達するために本発明の方法で使用すべきさらなる金属イオン供給源の相応する量は、適切な計算によって特定される。
【００３７】
水性のアルカリ性メッキ浴がカソード液として働くことが、肯定的に評価される。アノードは、亜鉛又は亜鉛の被覆を金属基材上に電解析出するための方法であって、亜鉛又は亜鉛合金の被覆が、水性のアルカリ性メッキ浴中で形成される方法において適切であると当業者に公知のあらゆるアノード（例えばステンレス鋼、又は白金で被覆されたチタンアノード、又は可溶性亜鉛アノード）であり得る。
【００３８】
前述のように、メッキ浴はアルカリ性のｐＨを示す。よって、水性のアルカリ性メッキ浴が、水酸化物イオンの供給源を含有することは、本方法のさらなる要件である。
【００３９】
水性のアルカリ性メッキ浴が、水性のアルカリ性メッキ浴のｐＨを、所望のアルカリ性ｐＨに調整するために適切であると当業者に公知の水酸化物イオン供給源を含有することが、肯定的に評価される。
【００４０】
例えば、水酸化物イオンの供給源は、水酸化ナトリウム、及び／又は水酸化カリウムから選択され、好ましくは水酸化ナトリウムである。
【００４１】
水性のアルカリ性メッキ浴は、水性のアルカリ性メッキ浴に所望のアルカリ性ｐＨをもたらすために充分な量で、水酸化物イオンの供給源を含有する。
【００４２】
好ましくは、水性のアルカリ性メッキ浴は、水酸化物イオンの供給源を、水性のアルカリ性メッキ浴が、７超のｐＨ、好ましくは１２．０〜１４．０、最も好ましくは１３．０〜１４．０のｐＨを示す量で含有する。例えば、水酸化物イオンは好ましくは、水性のアルカリ性メッキ浴中に、浴１Ｌ当たり５０．０〜２５０．０ｇ、好ましくは５０．０〜２００．０ｇ、最も好ましくは５０．０〜１５０．０ｇの量で存在する。
【００４３】
規定の水酸化物イオン量に達するために本発明の方法で使用すべき水酸化物イオン供給源の相応する量は、適切な計算によって特定される。
【００４４】
水性のアルカリ性メッキ浴はさらに、亜鉛メッキ浴添加剤を含有する。この亜鉛メッキ浴添加剤は、下記少なくとも１種の一般式（Ｉ）の化合物である：
【化２】
0006676550.tif 000003
前記式中、Ｒは、Ｃ4〜Ｃ10アルキルであり、Ｇ1は、炭素原子を４〜６個有する単糖類から選択され、ｘは、１〜４の範囲にあり、平均値を表す。
【００４５】
この亜鉛メッキ浴添加剤は、亜鉛又は亜鉛合金の被覆を金属基材上に電解析出するための方法を、少量の泡しか形成されない、又は泡が全く形成されないという点で改善し、泡が形成される場合には、この泡は金属基材から容易にすすぎ流すことができる。これはまた、金属基材を水性のアルカリ性メッキ浴から取り出した時に、金属基材上で亜鉛又は亜鉛合金の被覆に付着する泡の量を著しく減少させ、被覆された基材表面における泡の跡の形成が、本発明による方法では明らかに低減する。よって意外なことに、本発明による亜鉛メッキ浴添加剤を、亜鉛又は亜鉛合金の被覆を金属基材上に電解析出する方法で添加することにより、光学的な外観が改善した亜鉛又は亜鉛合金で被覆された金属基材が得られることが判明した。さらに、この亜鉛メッキ浴添加剤には、良好な濡れ特性を示すというという利点があり、これによって金属基材からの気泡の離脱性が改善し、被覆された基材表面は、このような気泡から生じる縞模様が少なくなるか、又は縞模様を示さない。また、金属基材への亜鉛又は亜鉛合金の被覆の接着性は、この亜鉛メッキ浴添加剤を用いることにより秀逸である。従って、光学特性が改善する、つまり、泡の跡及び縞模様が少なくなるか、又は無くなり、金属基材上に形成される亜鉛又は亜鉛合金被覆の機械的特性は、この亜鉛メッキ浴添加剤を用いることにより、高いレベルに保たれるか、又はさらには改善する。
【００４６】
「少なくとも１種」の亜鉛メッキ浴添加剤という用語は、亜鉛メッキ浴添加剤が、１種以上の亜鉛メッキ浴添加剤を含有し、好ましくは１種以上の亜鉛メッキ浴添加剤から成ることを意味する。
【００４７】
１つの実施態様において、少なくとも１種の亜鉛メッキ浴添加剤は、１種の亜鉛メッキ浴添加剤を含有し、好ましくは１種の亜鉛メッキ浴添加剤から成る。或いは、少なくとも１種の亜鉛メッキ浴添加剤は、２種以上の亜鉛メッキ浴添加剤を含有し、好ましくは２種以上の亜鉛メッキ浴添加剤から成る。例えば、少なくとも１種の亜鉛メッキ浴添加剤は、２種又は３種の亜鉛メッキ浴添加剤を含有し、好ましくは２種又は３種の亜鉛メッキ浴添加剤から成る。言い換えると、一般式（Ｉ）の少なくとも１種の亜鉛メッキ浴添加剤が、２種以上の亜鉛メッキ浴添加剤を含有し、好ましくは２種以上の亜鉛メッキ浴添加剤から成る場合、一般式（Ｉ）の少なくとも１種の亜鉛メッキ浴添加剤は、異なる亜鉛メッキ浴添加剤の混合物を含有し、好ましくは異なる亜鉛メッキ浴添加剤の混合物から成る。
【００４８】
一般式（Ｉ）の少なくとも１種の亜鉛メッキ浴添加剤が、異なる亜鉛メッキ浴添加剤の混合物である場合、この混合物は、一般式（Ｉ）の亜鉛メッキ浴添加剤を３〜２０種含有し、好ましくは一般式（Ｉ）の亜鉛メッキ浴添加剤３〜２０種から成る。例えば、一般式（Ｉ）の亜鉛メッキ浴添加剤の混合物は、一般式（Ｉ）の亜鉛メッキ浴添加剤を５〜１５種含有し、好ましくは一般式（Ｉ）の亜鉛メッキ浴添加剤５〜１５種から成るか、又は一般式（Ｉ）の亜鉛メッキ浴添加剤の混合物は、一般式（Ｉ）の亜鉛メッキ浴添加剤を５〜１０種含有し、好ましくは一般式（Ｉ）の亜鉛メッキ浴添加剤５〜１０種から成る。
【００４９】
少なくとも１種の亜鉛メッキ浴添加剤は好ましくは、１種の亜鉛メッキ浴添加剤を含有し、より好ましくは１種の亜鉛メッキ浴添加剤から成る。
【００５０】
一般式（Ｉ）において、ＲはＣ4〜Ｃ10アルキル、例えば置換若しくは非置換の、直鎖状若しくは分枝鎖状のＣ4〜Ｃ10アルキルであり、好ましくはＲはＣ4〜Ｃ9アルキル、例えば置換若しくは非置換の、直鎖状若しくは分枝鎖状のＣ4〜Ｃ9アルキルであり、より好ましくはＲは、Ｃ4〜Ｃ8アルキル、例えば置換若しくは非置換の、直鎖状若しくは分枝鎖状のＣ4〜Ｃ8アルキルであり、さらにより好ましくはＲは、Ｃ4〜Ｃ7アルキル、例えば置換若しくは非置換の、直鎖状若しくは分枝鎖状のＣ4〜Ｃ7アルキルであり、なおより好ましくはＲは、Ｃ4〜Ｃ6アルキル、例えば置換若しくは非置換の、直鎖状若しくは分枝鎖状のＣ4〜Ｃ6アルキルである。Ｒは例えば、Ｃ4アルキル、例えば直鎖状若しくは分枝鎖状のＣ4アルキルであるか、又はＲは、Ｃ5アルキル、例えば直鎖状若しくは分枝鎖状のＣ5アルキルであるか、又はＲは、Ｃ6アルキル、例えば直鎖状若しくは分枝鎖状のＣ6アルキルである。最も好ましくは、ＲはＣ4アルキル、例えば直鎖状若しくは分枝鎖状のＣ4アルキル、例えば置換若しくは非置換の直鎖状Ｃ4アルキルである。
【００５１】
ここで使用するように、「アルキル」という用語は、飽和脂肪族基のラジカルであり、これには、直鎖状アルキル基、及び分枝鎖状アルキル基が含まれ、ここでこのような直鎖状及び分枝鎖状アルキル基は、それぞれ任意で、ヒドロキシ基によって置換されていてよい。
【００５２】
１つの態様において、Ｒは非置換の直鎖状Ｃ4〜Ｃ10アルキル、より好ましくはＲは、非置換の直鎖状Ｃ4〜Ｃ9アルキル、さらにより好ましくはＲは、非置換の直鎖状Ｃ4〜Ｃ8アルキル、なおより好ましくはＲは、非置換の直鎖状Ｃ4〜Ｃ7アルキル、最も好ましくはＲは、非置換の直鎖状Ｃ4〜Ｃ6アルキルである。Ｒは例えば、非置換の直鎖状Ｃ4アルキル、又は非置換の直鎖状Ｃ5アルキル、又は非置換の直鎖状Ｃ6アルキルである。最も好ましくはＲは、非置換の直鎖状Ｃ4アルキルである。
【００５３】
或いは、Ｒは非置換の分枝鎖状Ｃ4〜Ｃ10アルキル、より好ましくはＲは、非置換の分枝鎖状Ｃ4〜Ｃ9アルキル、さらにより好ましくはＲは、非置換の分枝鎖状Ｃ4〜Ｃ8アルキルである。Ｒは例えば、非置換の分枝鎖状Ｃ5アルキル、例えばイソアミルであり、Ｒは非置換の分枝鎖状Ｃ8アルキル、例えば２−エチルヘキシルであり、又は非置換の分枝鎖状Ｃ10アルキル、例えば２−プロピルヘプチルである。
【００５４】
一般式（Ｉ）において、Ｇ1は、炭素原子を４〜６個有する単糖類から選択される。Ｇ1は例えば、テトロース、ペントース、及びヘキソースから選択される。テトロースの例は、エリトロース、トレオース、及びエリトルロースである。ペントースの例は、リブロース、キシルロース、リボース、アラビノース、キシロース、及びリキソースである。ヘキソースの例は、ガラクトース、マンノース、及びグルコースである。単糖類は、合成由来であるか、又は天然物から誘導若しくは単離したもの（以下では単純に天然糖類、又は天然多糖類という）であってよく、天然糖類、及び天然多糖類が好ましい。以下の天然単糖類が、より好ましい：ガラクトース、グルコース、アラビノース、キシロース、及びこれらの混合物。さらにより好ましいのは、グルコース、アラビノース、及びキシロースであり、特にグルコースである。単糖類は、単糖類のあらゆるエナンチオマーから選択することができ、天然に産生するエナンチオマー、及び天然に産生するエネンチオマーの混合物が好ましい。もちろん、ある特定の分子には、Ｇ1の完全な基が１つだけ、存在し得る。
【００５５】
よって、一般式（Ｉ）においてＧ1がテトロースの場合、このテトロースは、エリトロース（例えばＤ−エリトロース、Ｌ−エリトロース、及びこれらの混合物、好ましくはＤ−エリトロース）、トレオース（例えばＤ−トレオース、Ｌ−トレオース、及びこれらの混合物、好ましくはＤ−トレオース）、及びエリトルロース（例えばＤ−エリトルロース、Ｌ−エリトルロース、及びこれらの混合物、好ましくはＤ−エリトルロース）から選択することができる。一般式（Ｉ）におけるＧ1が、ペントースである場合、このペントースは、リブロース（例えばＤ−リブロース、Ｌ−リブロース、及びこれらの混合物）、好ましくはＤ−リブロース、キシルロース（例えばＤ−キシルロース、Ｌ−キシルロース、及びこれらの混合物、好ましくはＤ−キシルロース）、リボース（例えばＤ−リボース、Ｌ−リボース、及びこれらの混合物、好ましくはＤ−リブロース）、アラビノース（例えばＤ−アラビノース、Ｌ−アラビノース、及びこれらの混合物、好ましくはＬ−アラビノース）、キシロース（例えばＤ−キシロース、Ｌ−キシロース、及びこれらの混合物、好ましくはＤ−キシロース）、及びリキソース（例えばＤ−リキソース、Ｌ−リキソース、及びこれらの混合物、好ましくはＤ−リキソース）から選択することができる。一般式（Ｉ）においてＧ1がヘキソースの場合、このヘキソースは、ガラクトース（例えばＤ−ガラクトース、Ｌ−ガラクトース、及びこれらの混合物、好ましくはＤ−ガラクトース）、マンノース（例えばＤ−マンノース、Ｌ−マンノース、及びこれらの混合物、好ましくはＤ−マンノース）、及びグルコース（例えばＤ−グルコース、Ｌ−グルコース、及びこれらの混合物、好ましくはＤ−グルコース）から選択することができる。より好ましくは、一般式（Ｉ）においてＧ1は、グルコース（好ましくはＤ−グルコース）、ガラクトース（好ましくはＤ−ガラクトース）、アラビノース（好ましくはＤ−アラビノース）、キシロース（好ましくはＤ−キシロース）、及びこれらの混合物であり、さらにより好ましくは一般式（Ｉ）においてＧ1は、グルコース（好ましくはＤ−グルコース）、アラビノース（好ましくはＬ−アラビノース）、及びキシロース（好ましくはＤ−キシロース）、及び特にグルコース（好ましくはＤ−グルコース）である。
【００５６】
本発明の１つの態様においてＧ1は、炭素原子を６個有する単糖類から、好ましくはグルコースから、最も好ましくはＤ−グルコースから選択される。
【００５７】
一般式（Ｉ）において、ｘは１〜４の範囲にあり、好ましくはｘは１〜２の範囲にあり、最も好ましくはｘは、１〜１．８の範囲にある。１つの態様においてｘは、１である。本発明の文脈において、ｘは平均値を表し、ｘは必ずしも整数である必要はない。ある特定の分子には、Ｇ1の完全な基が１つだけ、存在し得る。高温ガスクロマトグラフィー（ＨＴＧＣ、例えば４００℃）によってｘを特定することが好ましく、これについてはK. Hillら著、「Alkyl Polyglycosids」、VCH Weinheim, New York, Basel, Cambrigde, Tokyo、1997年の、特に２８頁以降を参照されたい。
【００５８】
１つの態様において、亜鉛メッキ浴添加剤は、下記少なくとも１種の一般式（Ｉ）の化合物である：
【化３】
0006676550.tif 000004
前記式中、Ｒは、Ｃ4〜Ｃ8アルキルであり、Ｇ1は、炭素原子を４〜６個有する単糖類から選択され、ｘは、１〜４の範囲にあり、平均値を表す。
【００５９】
別の態様において、亜鉛メッキ浴添加剤は、下記少なくとも１種の一般式（Ｉ）の化合物である：
【化４】
0006676550.tif 000005
前記式中、Ｒは、Ｃ4〜Ｃ6アルキルであり、Ｇ1は、炭素原子を４〜６個有する単糖類から選択され、ｘは、１〜４の範囲にあり、平均値を表す。
【００６０】
亜鉛メッキ浴添加剤は例えば、下記少なくとも１種の一般式（Ｉ）の化合物である：
【化５】
0006676550.tif 000006
前記式中、Ｒは、Ｃ6アルキルであり、Ｇ1は、炭素原子を４〜６個有する単糖類から選択され、ｘは、１〜４の範囲にあり、平均値を表す。
【００６１】
或いは、亜鉛メッキ浴添加剤は、下記少なくとも１種の一般式（Ｉ）の化合物である：
【化６】
0006676550.tif 000007
前記式中、Ｒは、Ｃ5アルキルであり、Ｇ1は、炭素原子を４〜６個有する単糖類から選択され、ｘは、１〜４の範囲にあり、平均値を表す。
【００６２】
或いは、亜鉛メッキ浴添加剤は、下記少なくとも１種の一般式（Ｉ）の化合物である：
【化７】
0006676550.tif 000008
前記式中、Ｒは、Ｃ4アルキルであり、Ｇ1は、炭素原子を４〜６個有する単糖類から選択され、ｘは、１〜４の範囲にあり、平均値を表す。
【００６３】
よって亜鉛メッキ浴添加剤は、下記少なくとも１種の一般式（Ｉ）の化合物であることが好ましい：
【化８】
0006676550.tif 000009
前記式中、Ｒは、Ｃ4〜Ｃ8アルキルであり、Ｇ1は、炭素原子を５個又は６個有する単糖類から選択され、ｘは、１〜２の範囲にあり、平均値を表す。
【００６４】
亜鉛メッキ浴添加剤は好ましくは、下記少なくとも１種の一般式（Ｉ）の化合物である：
【化９】
0006676550.tif 000010
前記式中、Ｒは、Ｃ4〜Ｃ6アルキルであり、Ｇ1は、炭素原子を５個又は６個有する単糖類から選択され、ｘは、１〜２の範囲にあり、平均値を表す。
【００６５】
亜鉛メッキ浴添加剤は例えば、下記少なくとも１種の一般式（Ｉ）の化合物である：
【化１０】
0006676550.tif 000011
前記式中、Ｒは、Ｃ6アルキルであり、Ｇ1は、炭素原子を５個又は６個有する単糖類から選択され、ｘは、１〜２の範囲にあり、平均値を表す。
【００６６】
或いは、亜鉛メッキ浴添加剤は、下記少なくとも１種の一般式（Ｉ）の化合物である：
【化１１】
0006676550.tif 000012
前記式中、Ｒは、Ｃ5アルキルであり、Ｇ1は、炭素原子を５個又は６個有する単糖類から選択され、ｘは、１〜２の範囲にあり、平均値を表す。
【００６７】
或いは、亜鉛メッキ浴添加剤は、下記少なくとも１種の一般式（Ｉ）の化合物である：
【化１２】
0006676550.tif 000013
前記式中、Ｒは、Ｃ4アルキルであり、Ｇ1は、炭素原子を５個又は６個有する単糖類から選択され、ｘは、１〜２の範囲にあり、平均値を表す。
【００６８】
１つの態様において、亜鉛メッキ浴添加剤は、下記少なくとも１種の一般式（Ｉ）の化合物である：
【化１３】
0006676550.tif 000014
前記式中、Ｒは、Ｃ4〜Ｃ6アルキルであり、Ｇ1は、グルコース、及び／又はキシロース、及び／又はアラビノースであり、ｘは、１〜１．８の範囲にあり、平均値を表す。
【００６９】
亜鉛メッキ浴添加剤は例えば、下記少なくとも１種の一般式（Ｉ）の化合物である：
【化１４】
0006676550.tif 000015
前記式中、Ｒは、Ｃ6アルキルであり、Ｇ1は、グルコース、及び／又はキシロース、及び／又はアラビノースであり、ｘは、１〜１．８の範囲にあり、平均値を表す。
【００７０】
或いは、亜鉛メッキ浴添加剤は、下記少なくとも１種の一般式（Ｉ）の化合物である：
【化１５】
0006676550.tif 000016
前記式中、Ｒは、Ｃ5アルキルであり、Ｇ1は、グルコース、及び／又はキシロース、及び／又はアラビノースであり、ｘは、１〜１．８の範囲にあり、平均値を表す。
【００７１】
亜鉛メッキ浴添加剤はより好ましくは、下記少なくとも１種の一般式（Ｉ）の化合物である：
【化１６】
0006676550.tif 000017
前記式中、Ｒは、Ｃ4アルキルであり、Ｇ1は、グルコース、及び／又はキシロース、及び／又はアラビノースであり、ｘは、１〜１．８の範囲にあり、平均値を表す。
【００７２】
代替的な態様において、亜鉛メッキ浴添加剤は、下記少なくとも１種の一般式（Ｉ）の化合物である：
【化１７】
0006676550.tif 000018
前記式中、Ｒは、Ｃ4〜Ｃ6アルキルであり、Ｇ1は、グルコースであり、ｘは、１〜１．８の範囲にあり、平均値を表す。
【００７３】
亜鉛メッキ浴添加剤は例えば、下記少なくとも１種の一般式（Ｉ）の化合物である：
【化１８】
0006676550.tif 000019
前記式中、Ｒは、Ｃ6アルキルであり、Ｇ1は、グルコースであり、ｘは、１〜１．８の範囲にあり、平均値を表す。
【００７４】
或いは、亜鉛メッキ浴添加剤は、下記少なくとも１種の一般式（Ｉ）の化合物である：
【化１９】
0006676550.tif 000020
前記式中、Ｒは、Ｃ5アルキルであり、Ｇ1は、グルコースであり、ｘは、１〜１．８の範囲にあり、平均値を表す。
【００７５】
亜鉛メッキ浴添加剤は最も好ましくは、下記少なくとも１種の一般式（Ｉ）の化合物である：
【化２０】
0006676550.tif 000021
前記式中、Ｒは、Ｃ4アルキルであり、Ｇ1は、グルコースであり、ｘは、１〜１．８の範囲にあり、平均値を表す。
【００７６】
一般式（Ｉ）の少なくとも１種の亜鉛メッキ浴添加剤が、２種以上の亜鉛メッキ浴添加剤を含有し、好ましくは２種以上の亜鉛メッキ浴添加剤から成る場合、水性のアルカリ性メッキ浴中に存在する２種以上の亜鉛メッキ浴添加剤は、一般式（Ｉ）中で基Ｒ、Ｇ1、及びｘのうち少なくとも１つにおいて、異なる。これはつまり、基Ｒ、Ｇ1、及び／又はｘは、相互に独立して選択できるということである。
【００７７】
例えば、一般式（Ｉ）の少なくとも１種の亜鉛メッキ浴添加剤が、２種以上の亜鉛メッキ浴添加剤を含有し、好ましくは２種以上の亜鉛メッキ浴添加剤から成る場合、それぞれの亜鉛メッキ浴添加剤について、Ｒは独立して、Ｃ4〜Ｃ10アルキル、例えば置換若しくは非置換の、直鎖状若しくは分枝鎖状のＣ4〜Ｃ10アルキルから、好ましくはＣ4〜Ｃ9アルキル、例えば置換若しくは非置換の、直鎖状若しくは分枝鎖状のＣ4〜Ｃ9アルキルから、より好ましくはＣ4〜Ｃ8アルキル、例えば置換若しくは非置換の、直鎖状若しくは分枝鎖状のＣ4〜Ｃ8アルキルから、さらにより好ましくはＣ4〜Ｃ7アルキル、例えば置換若しくは非置換の、直鎖状若しくは分枝鎖状のＣ4〜Ｃ7アルキルから、なおより好ましくはＣ4〜Ｃ6アルキル、例えば置換若しくは非置換の、直鎖状若しくは分枝鎖状のＣ4〜Ｃ6アルキルから、最も好ましくはＣ4アルキル、例えば置換若しくは非置換の、直鎖状若しくは分枝鎖状のＣ4アルキル、又はＣ5アルキル、例えば置換若しくは非置換の、直鎖状若しくは分枝鎖状のＣ5アルキル、又はＣ6アルキル、例えば置換若しくは非置換の、直鎖状若しくは分枝鎖状のＣ6アルキルから選択することができ、一方で一般式（Ｉ）におけるＧ1、及びｘは、それぞれの亜鉛メッキ浴添加剤について同じである。或いは、ｘは独立して、１〜４の範囲、好ましくは１〜２の範囲、最も好ましくは１〜１．８の範囲から選択することができ、一方で一般式（Ｉ）におけるＲ及びＧ1は、それぞれの亜鉛メッキ浴添加剤について同じである。或いは、それぞれの亜鉛メッキ浴添加剤についてＧ1は独立して、４個〜６個の炭素原子を有する単糖類から、好ましくは５個又は６個の炭素原子を有する単糖類から、より好ましくはグルコース、及び／又はキシロース、及び／又はアラビノースから選択することができ、一方で一般式（Ｉ）におけるＲ及びｘは、それぞれの亜鉛メッキ浴添加剤について同じである。例えば、一般式（Ｉ）の少なくとも１種の亜鉛メッキ浴添加剤が、２種以上の亜鉛メッキ浴添加剤、好ましくは２種の亜鉛メッキ浴添加剤を含有し、好ましくは２種以上の亜鉛メッキ浴添加剤から、好ましくは２種の亜鉛メッキ浴添加剤から成る場合、１つの亜鉛メッキ浴添加剤についてＧ1はグルコースであり、もう１つの亜鉛メッキ浴添加剤についてＧ1はキシロースであり、一方で一般式（Ｉ）におけるＲ及びｘは、それぞれの亜鉛メッキ浴添加剤について同じである。或いは、一般式（Ｉ）の少なくとも１種の亜鉛メッキ浴添加剤が、２種以上の亜鉛メッキ浴添加剤、好ましくは２種の亜鉛メッキ浴添加剤を含有し、好ましくは２種以上の亜鉛メッキ浴添加剤から、好ましくは２種の亜鉛メッキ浴添加剤から成る場合、１つの亜鉛メッキ浴添加剤についてＧ1はアラビノースであり、もう１つの亜鉛メッキ浴添加剤についてＧ1はキシロースであり、一方で一般式（Ｉ）におけるＲ及びｘは、それぞれの亜鉛メッキ浴添加剤について同じである。或いは、一般式（Ｉ）の少なくとも１種の亜鉛メッキ浴添加剤が、２種以上の亜鉛メッキ浴添加剤、好ましくは３種の亜鉛メッキ浴添加剤を含有し、好ましくは２種以上の亜鉛メッキ浴添加剤から、好ましくは３種の亜鉛メッキ浴添加剤から成る場合、１つの亜鉛メッキ浴添加剤についてＧ1はグルコースであり、もう１つの亜鉛メッキ浴添加剤についてＧ1はキシロースであり、もう１つの亜鉛メッキ浴添加剤についてＧ1はアラビノースであり、一方で一般式（Ｉ）におけるＲ及びｘは、それぞれの亜鉛メッキ浴添加剤について同じである。単糖類Ｇ1の有利な混合物のさらなる例は、例えば欧州特許公報の翻訳文６９５０４１５８号（DE 695 04 158 T2）、及び欧州特許公報の翻訳文６９７１２６０２号（DE 697 12 602 T2）の実施例の部に記載されており、これらの開示はここで、参照を以て本願に組み込まれるものとする。単糖類Ｇ1と、人工的に製造された単糖類との有利な混合物の例も、例えば欧州特許公報の翻訳文６９５０４１５８号（DE 695 04 158 T2）、及び欧州特許公報の翻訳文６９７１２６０２号（DE 697 12 602 T2）に記載されており、これらの開示はここで、参照を以て本願に組み込まれるものとする。
【００７８】
１つの実施態様において、一般式（Ｉ）の少なくとも１種の亜鉛メッキ浴添加剤は、アルキルグリコシドである。
【００７９】
「グリコシド」という用語は、先に規定したように一般式（Ｉ）における（Ｇ1）xを表すことが、肯定的に評価される。「グリコシド」という用語は好ましくは、ｘが１超である一般式（Ｉ）中の（Ｇ1）xを表す。よって、「グリコシド」という用語は好ましくは、オリゴ糖、より好ましくは二糖類である（Ｇ1）xを表し、ここで少なくとも２種の単糖類Ｇ1は、キシロース、グルコース、ガラクトース、及びアラビノースから選択される。「グリコシド」という用語は例えば、キシロースとグルコースから、又はキシロースとガラクトースから、又はキシロースとアラビノースから、又はグルコースとガラクトースから、又はグルコースとアラビノースから、又はガラクトースとアラビノースから構成される、より好ましくはキシロースとグルコースから構成される二糖類である（Ｇ1）xを表す。
【００８０】
例えば、一般式（Ｉ）の少なくとも１種の亜鉛メッキ浴添加剤は、アルキルグリコシドであり、ここでこのアルキル基は、Ｃ4〜Ｃ10アルキル、例えば置換若しくは非置換の、直鎖状若しくは分枝鎖状のＣ4〜Ｃ10アルキル、好ましくはＣ4〜Ｃ9アルキル、例えば置換若しくは非置換の、直鎖状若しくは分枝鎖状のＣ4〜Ｃ9アルキル、より好ましくはＣ4〜Ｃ8アルキル、例えば置換若しくは非置換の、直鎖状若しくは分枝鎖状のＣ4〜Ｃ8アルキル、さらにより好ましくはＣ4〜Ｃ7アルキル、例えば置換若しくは非置換の、直鎖状若しくは分枝鎖状のＣ4〜Ｃ7アルキル、なおより好ましくはＣ4〜Ｃ6アルキル、例えば置換若しくは非置換の、直鎖状若しくは分枝鎖状のＣ4〜Ｃ6アルキル、最も好ましくＣ4アルキル、例えば置換若しくは非置換の、直鎖状若しくは分枝鎖状のＣ4アルキル、又はＣ5アルキル、例えば置換若しくは非置換の、直鎖状若しくは分枝鎖状のＣ5アルキル、又はＣ6アルキル、例えば置換若しくは非置換の、直鎖状若しくは分枝鎖状のＣ6アルキルである。
【００８１】
好ましくは、一般式（Ｉ）の少なくとも１種の亜鉛メッキ浴添加剤は、ヘキシルグリコシド、イソアミルグリコシド、ブチルグリコシド、２−エチルへキシルグリコシド、及びこれらの混合物を含む群から選択されるアルキルグリコシドである。より好ましくは、一般式（Ｉ）の少なくとも１種の亜鉛メッキ浴添加剤は、イソアミルグリコシド、ブチルグリコシド、及びこれらの混合物から選択されるアルキルグリコシドである。
【００８２】
１つの態様において、一般式（Ｉ）の少なくとも１種の亜鉛メッキ浴添加剤は、異なる亜鉛メッキ浴添加剤の混合物であり、ここでこの混合物は好ましくは、ブチルグルコシド、並びにイソアミルグルコシド、イソアミルキシロシド、イソアミルグリコシド、及びこれらの混合物を含む群から選択されるさらなる亜鉛メッキ浴添加剤を含有し、より好ましくはこれらから成る。例えば、異なる亜鉛メッキ浴添加剤の混合物は、ブチルグルコシド、及びイソアミルグルコシド、若しくはイソアミルキシロシド、若しくはイソアミルグリコシドを含有し、好ましくはこれらから成る。或いは、異なる亜鉛メッキ浴添加剤の混合物は、ブチルキシロシド、並びにイソアミルグルコシド、イソアミルキシロシド、イソアミルグリコシド、及びこれらの混合物を含む群から選択されるさらなる亜鉛メッキ浴添加剤を含有し、好ましくはこれらから成る。例えば、異なる亜鉛メッキ浴添加剤の混合物は、ブチルキシロシド、及びイソアミルグルコシド、若しくはイソアミルキシロシド、若しくはイソアミルグリコシドを含有し、好ましくはこれらから成る。或いは、異なる亜鉛メッキ浴添加剤の混合物は、ブチルグリコシド、並びにブチルキシロシド、イソアミルグルコシド、イソアミルキシロシド、イソアミルグリコシド、及びこれらの混合物を含む群から選択されるさらなる亜鉛メッキ浴添加剤を含有し、好ましくはこれらから成る。例えば、異なる亜鉛メッキ浴添加剤の混合物は、ブチルグリコシド、及びイソアミルグルコシド、若しくはイソアミルキシロシド、若しくはイソアミルグリコシドを含有し、好ましくはこれらから成る。或いは、異なる亜鉛メッキ浴添加剤の混合物は、ヘキシルグリコシド、並びにブチルグルコシド、ブチルキシロシド、ブチルグリコシド、イソアミルグルコシド、イソアミルキシロシド、イソアミルグリコシド、及びこれらの混合物を含む群から選択されるさらなる亜鉛メッキ浴添加剤を含有し、好ましくはこれらから成る。例えば、異なる亜鉛メッキ浴添加剤の混合物は、ヘキシルグルコシド、及びブチルグルコシド、若しくはブチルキシロシド、若しくはブチルグリコシド、若しくはイソアミルグルコシド、若しくはイソアミルキシロシド、若しくはイソアミルグリコシドを含有し、好ましくはこれらから成る。或いは、異なる亜鉛メッキ浴添加剤の混合物は、ヘキシルキシロシド、並びにブチルグルコシド、ブチルキシロシド、ブチルグリコシド、イソアミルグルコシド、イソアミルキシロシド、イソアミルグリコシド、及びこれらの混合物を含む群から選択されるさらなる亜鉛メッキ浴添加剤を含有し、好ましくはこれらから成る。例えば、異なる亜鉛メッキ浴添加剤の混合物は、ヘキシルキシロシド、及びブチルグルコシド、若しくはブチルキシロシド、若しくはブチルグリコシド、若しくはイソアミルグルコシド、若しくはイソアミルキシロシド、若しくはイソアミルグリコシドを含有し、好ましくはこれらから成る。或いは、異なる亜鉛メッキ浴添加剤の混合物は、ヘキシルグリコシド、並びにブチルグルコシド、ブチルキシロシド、ブチルグリコシド、イソアミルグルコシド、イソアミルキシロシド、イソアミルグリコシド、及びこれらの混合物を含む群から選択されるさらなる亜鉛メッキ浴添加剤を含有し、好ましくはこれらから成る。例えば、異なる亜鉛メッキ浴添加剤の混合物は、ヘキシルグリコシド、及びブチルグルコシド、若しくはブチルキシロシド、若しくはブチルグリコシド、若しくはイソアミルグルコシド、若しくはイソアミルキシロシド、若しくはイソアミルグリコシドを含有し、好ましくはこれらから成る。或いは、異なる亜鉛メッキ浴添加剤の混合物は、２−エチルヘキシルグルコシド、並びにブチルグルコシド、ブチルキシロシド、ブチルグリコシド、イソアミルグルコシド、イソアミルキシロシド、イソアミルグリコシド、及びこれらの混合物を含む群から選択されるさらなる亜鉛メッキ浴添加剤を含有し、好ましくはこれらから成る。例えば、異なる亜鉛メッキ浴添加剤の混合物は、２−エチルヘキシルグルコシド、及びブチルグルコシド、若しくはブチルキシロシド、若しくはブチルグリコシド、若しくはイソアミルグルコシド、若しくはイソアミルキシロシド、若しくはイソアミルグリコシドを含有し、好ましくはこれらから成る。或いは、異なる亜鉛メッキ浴添加剤の混合物は、２−エチルヘキシルキシロシド、並びにブチルグルコシド、ブチルキシロシド、ブチルグリコシド、イソアミルグルコシド、イソアミルキシロシド、イソアミルグリコシド、及びこれらの混合物を含む群から選択されるさらなる亜鉛メッキ浴添加剤を含有し、好ましくはこれらから成る。例えば、異なる亜鉛メッキ浴添加剤の混合物は、２−エチルヘキシルキシロシド、及びブチルグルコシド、若しくはブチルキシロシド、若しくはブチルグリコシド、若しくはイソアミルグルコシド、若しくはイソアミルキシロシド、若しくはイソアミルグリコシドを含有し、好ましくはこれらから成る。或いは、異なる亜鉛メッキ浴添加剤の混合物は、２−エチルヘキシルグリコシド、並びにブチルグルコシド、ブチルキシロシド、ブチルグリコシド、イソアミルグルコシド、イソアミルキシロシド、イソアミルグリコシド、及びこれらの混合物を含む群から選択されるさらなる亜鉛メッキ浴添加剤を含有し、好ましくはこれらから成る。例えば、異なる亜鉛メッキ浴添加剤の混合物は、２−エチルヘキシルグリコシド、及びブチルグルコシド、若しくはブチルキシロシド、若しくはブチルグリコシド、若しくはイソアミルグルコシド、若しくはイソアミルキシロシド、若しくはイソアミルグリコシドを含有し、好ましくはこれらから成る。
【００８３】
１つの態様において、一般式（Ｉ）の少なくとも１種の亜鉛メッキ浴添加剤は、アルキルグルコシド、アルキルキシロシド、及びこれらの混合物から選択される。例えば、一般式（Ｉ）の少なくとも１種の亜鉛メッキ浴添加剤は、アルキルグルコシド、及び／又はアルキルキシロシドであり、ここでこのアルキル基は、Ｃ4〜Ｃ10アルキル、例えば置換若しくは非置換の、直鎖状若しくは分枝鎖状のＣ4〜Ｃ10アルキル、好ましくはＣ4〜Ｃ9アルキル、例えば置換若しくは非置換の、直鎖状若しくは分枝鎖状のＣ4〜Ｃ9アルキル、より好ましくはＣ4〜Ｃ8アルキル、例えば置換若しくは非置換の、直鎖状若しくは分枝鎖状のＣ4〜Ｃ8アルキル、さらにより好ましくはＣ4〜Ｃ7アルキル、例えば置換若しくは非置換の、直鎖状若しくは分枝鎖状のＣ4〜Ｃ7アルキル、なおより好ましくはＣ4〜Ｃ6アルキル、例えば置換若しくは非置換の、直鎖状若しくは分枝鎖状のＣ4〜Ｃ6アルキル、最も好ましくＣ4アルキル、例えば置換若しくは非置換の、直鎖状若しくは分枝鎖状のＣ4アルキル、又はＣ5アルキル、例えば置換若しくは非置換の、直鎖状若しくは分枝鎖状のＣ5アルキル、又はＣ6アルキル、例えば置換若しくは非置換の、直鎖状若しくは分枝鎖状のＣ6アルキルである。
【００８４】
一般式（Ｉ）の少なくとも１種の亜鉛メッキ浴添加剤は好ましくは、ブチルグリコシド、イソアミルグリコシド、２−エチルへキシルグリコシド、２−プロピルヘキシルグリコシド、イソアミルキシロシド、ヘキシルグリコシド、２−イソプロピル−５−メチルヘキサノールグリコシド、２−イソプロピル−５−メチルヘキサノールキシロシド、Ｃ8〜Ｃ10グリコシド、及びこれらの混合物を含む群から選択される。より好ましくは、一般式（Ｉ）の少なくとも１種の亜鉛メッキ浴添加剤は、ブチルグリコシド、イソアミルグリコシド、２−エチルへキシルグリコシド、２−プロピルへキシルグリコシド、ヘキシルグリコシド、及びこれらの混合物を含む群から選択される。さらにより好ましくは、一般式（Ｉ）の少なくとも１種の亜鉛メッキ浴添加剤は、ブチルグリコシド、イソアミルグリコシド、及びこれらの混合物から選択される。最も好ましくは、一般式（Ｉ）の少なくとも１種の亜鉛メッキ浴添加剤は、ブチルグリコシドである。
【００８５】
１つの態様において、一般式（Ｉ）の少なくとも１種の亜鉛メッキ浴添加剤は好ましくは、ブチルグルコシド、イソアミルグルコシド、２−エチルへキシルグルコシド、２−プロピルヘキシルグルコシド、イソアミルキシロシド、ヘキシルグルコシド、２−イソプロピル−５−メチルヘキサノールグルコシド、２−イソプロピル−５−メチルヘキサノールキシロシド、Ｃ8〜Ｃ10グルコシド、及びこれらの混合物を含む群から選択される。より好ましくは、一般式（Ｉ）の少なくとも１種の亜鉛メッキ浴添加剤は、ブチルグルコシド、イソアミルグルコシド、２−エチルへキシルグルコシド、２−プロピルへキシルグルコシド、ヘキシルグルコシド、及びこれらの混合物を含む群から選択される。さらにより好ましくは、一般式（Ｉ）の少なくとも１種の亜鉛メッキ浴添加剤は、ブチルグルコシド、ヘキシルグルコシド、及びこれらの混合物から選択される。最も好ましくは、一般式（Ｉ）の少なくとも１種の亜鉛メッキ浴添加剤は、ブチルグルコシドである。
【００８６】
一般式（Ｉ）の化合物が、α及び／又はβ配座で存在し得ることは、肯定的に評価される。例えば、一般式（Ｉ）の少なくとも１種の亜鉛メッキ浴添加剤は、α配座、又はβ配座であり、好ましくはβ配座である。或いは、一般式（Ｉ）の少なくとも１種の亜鉛メッキ浴添加剤は、α配座及びβ配座である。
【００８７】
一般式（Ｉ）の少なくとも１種の亜鉛メッキ浴添加剤が、α配座及びβ配座である場合、一般式（Ｉ）の少なくとも１種の亜鉛メッキ浴添加剤は、α配座及びβ配座を、好ましくは１０：１から１：１０、より好ましくは５：１から１：１０、さらにより好ましくは４：１から１：１０、最も好ましくは３：１から１：１０の比（α／β）で含有する。
【００８８】
一般式（Ｉ）の化合物が、当業者によく知られた化合物であり、当業者によく知られた方法により製造可能なことが、肯定的に評価される。
【００８９】
本発明の１つの態様において、一般式（Ｉ）の化合物は、精製した（bleached）形で、又は未精製の形で存在し、精製した形が好ましい。
【００９０】
水性のアルカリ性メッキ浴は好ましくは、一般式（Ｉ）の少なくとも１種の亜鉛メッキ浴添加剤を、浴１Ｌ当たり０．１〜１０．０ｇ、好ましくは浴１Ｌ当たり０．１〜７．５ｇ、最も好ましくは浴１Ｌ当たり０．１〜５．０ｇという量で含有する。
【００９１】
本発明による方法で使用すべき一般式（Ｉ）の少なくとも１種の亜鉛メッキ浴添加剤の相応する量は、一般式（Ｉ）の少なくとも１種の亜鉛メッキ浴添加剤の活性量を基準とする。
【００９２】
水性のアルカリ性メッキ浴はさらに、光沢剤、水溶性ポリマー、均展剤、硬水軟化剤、錯化剤、シアン化物イオンの供給源、及びこれらの混合物を含む群から選択される慣用の添加剤を少なくとも１種、含有する。
【００９３】
水性のアルカリ性メッキ浴は例えば、標準的な光沢剤、及び高光沢用光沢剤として分類できる公知の光沢剤を含有することができる。有利な標準的な光沢剤の例は、ポリエチレンイミン、又はその誘導体、及び／又はエピクロロヒドリンと、複素環式窒素化合物との反応生成物、例えばイミダゾール、１，２，４−トリアゾール、又はその誘導体であり、これらは例えば、米国特許第４１６６７７８号明細書（US patent number 4,166,778）に記載されている。標準的な光沢剤は好ましくは、エピクロロヒドリンと複素環式窒素化合物との反応生成物、例えばイミダゾール、１，２，４−トリアゾール、又はその誘導体であり（例えば米国特許第４１６６７７８号明細書（US patent number 4,166,778）に記載）、その開示はここで参照を以て、本願に組み込まれるものとする。
【００９４】
水性のアルカリ性メッキ浴は好ましくは、標準的な光沢剤を、浴１Ｌ当たり０．１〜１５．０ｇ、好ましくは浴１Ｌ当たり．０〜１０．０ｇという合計量で含有する。
【００９５】
一般的に、高光沢用光沢剤には、非常に多くの分類からの物質が含まれ、それは例えば、アルデヒド、ケトン、アミン、ポリビニルアルコール、ポリビニルピロリドン、硫黄化合物、ポリアミン、又は複素環式窒素化合物、及びこれらの混合物を含む群から選択される光沢剤であり、これらは例えば、米国特許第６６５２７２８号明細書（US patent number 6,652,728 B1）、及び米国特許第４４９６４３９号明細書（US patent number 4,496,439）、及び国際公開第２００７／１４７６０３号（WO 2007/147603 A2）に記載されており、これらの開示は、ここで参照を以て本願に組み込まれるものとする。
【００９６】
高光沢用光沢剤は好ましくは、ｎ−ベンジルニコチネートである。
【００９７】
水性のアルカリ性メッキ浴は好ましくは、高光沢用光沢剤を、浴１Ｌ当たり０．０１〜２．０ｇ、好ましくは浴１Ｌ当たり０．０１〜０．５ｇという合計量で含有する。
【００９８】
さらに、又は代替的に、水性のアルカリ性メッキ浴は、公知の水溶性ポリマーを極性付与剤として含有し、それは例えばカチオン性ポリマー、アニオン性ポリマー、両性ポリマー、及びこれらの混合物であり、カチオン性ポリマーが好ましい。有利な極性付与剤の例は、Ｎ，Ｎ’−ビス［３−（ジアルキルアミノ）アルキル］尿素と、１，ω−ジハロゲンアルカンとの反応生成物であり、これは例えば米国特許第６６５２７２８号明細書US patent number 6,652,728 B1）に記載されており、その開示は、ここで参照を以て本願に組み込まれるものとする。
【００９９】
本発明による水性のアルカリ性メッキ浴は好ましくは、水溶性ポリマーを、浴１Ｌ当たり０．１〜１５．０ｇ、好ましくは浴１Ｌ当たり１．０〜１０．０ｇという合計量で含有する。
【０１００】
さらに、又は代替的に、水性のアルカリ性メッキ浴は、公知の均展剤（例えば３−メルカプト−１，２，４−トリアゾール、及び／又はチオ尿素、好ましくはチオ尿素）を含有する。本発明による水性のアルカリ性メッキ浴は好ましくは、均展剤を、浴１Ｌ当たり０．１〜２．０ｇ、好ましくは浴１Ｌ当たり０．１〜１．０ｇという合計量で含有する。
【０１０１】
さらに、又は代替的に、水性のアルカリ性メッキ浴は、公知の硬水軟化剤、例えばＥＤＴＡ、ケイ酸ナトリウム、酒石酸、及びこれらの混合物を含有する。本発明による水性のアルカリ性メッキ浴は好ましくは、硬水軟化剤を、浴１Ｌ当たり０．１〜２．０ｇ、好ましくは浴１Ｌ当たり０．１〜１．０ｇという合計量で含有する。
【０１０２】
さらに、又は代替的に、水性のアルカリ性メッキ浴は、公知の錯化剤、例えばグルコン酸ナトリウム、ジエタノールアミン、トリエタノールアミン、ポリエチレンジアミン、ＥＤＴＡ、アミノトリス（メチレンホスホン酸）、ソルビトール、スクロース、及びこれらの混合物を含有する。本発明による水性のアルカリ性メッキ浴は好ましくは、錯化剤を、浴１Ｌ当たり０．１〜１００．０ｇ、好ましくは浴１Ｌ当たり０．１〜５０．０ｇという合計量で含有する。
【０１０３】
さらに、又は代替的に、水性のアルカリ性メッキ浴は、公知のシアン化物イオン供給源、例えばシアン化ナトリウム、シアン化カリウム、及びこれらの混合物を含有する。本発明による水性のアルカリ性メッキ浴は好ましくは、シアン化物イオン供給源を、浴１Ｌ当たり２５．０〜１５０．０ｇ、好ましくは浴１Ｌ当たり５０．０〜１００．０ｇ、最も好ましくは浴１Ｌ当たり約７５ｇという合計量で含有する。
【０１０４】
本発明による方法の工程ｂ）によれば、金属基材を水性のアルカリ性メッキ浴に移し、これによって亜鉛又は亜鉛合金の被覆が、金属基材上に形成される。
【０１０５】
本発明による水性のアルカリ性メッキ浴が、あらゆる種類の金属基材のために使用可能であることが、肯定的に評価される。有用な金属基材の例には、鋼、ステンレス鋼、クロム・モリブデン鋼、銅、銅・亜鉛合金、鋳鉄などが含まれる。
【０１０６】
１つの態様において、金属基材は、鋼、ステンレス鋼、クロム・モリブデン鋼、銅、銅・亜鉛合金などから選択される。代替的な態様において、金属基材は、鋳鉄である。
【０１０７】
好ましくは、工程ｂ）において金属基材上に亜鉛又は亜鉛合金の被覆が形成されるように、金属基材上に亜鉛又は亜鉛合金の被覆を電解析出する工程は、１０〜４０℃、好ましくは１５〜３５℃、最も好ましくは１５〜３０℃の温度、例えばほぼ室温で行う。
【０１０８】
さらに、又は代替的に、工程ｂ）において金属基材上に亜鉛又は亜鉛合金の被覆が形成されるように、金属基材上に亜鉛又は亜鉛合金の被覆を電解析出する工程は、０．０５〜１５．０Ａ／ｄｍ2、好ましくは０．１〜７．０Ａ／ｄｍ2、最も好ましくは０．１〜５．０Ａ／ｄｍ2の電流密度で行う。
【０１０９】
１つの態様において方法工程ｂ）は、１０〜４０℃、好ましくは１５〜３５℃、最も好ましくは１５〜３０℃の温度、例えばほぼ室温で、０．０５〜１５．０Ａ／ｄｍ2、好ましくは０．１〜７．０Ａ／ｄｍ2、最も好ましくは０．１〜５．０Ａ／ｄｍ2の電流密度で行う。
【０１１０】
本発明による方法により金属基材上に形成される亜鉛又は亜鉛合金の被覆は好ましくは、２．０〜３０．０μｍ、より好ましくは２．０〜２５．０μｍ、最も好ましくは５．０〜２５．０μｍという厚さを有する。
【０１１１】
本発明による方法によって得られる亜鉛又は亜鉛合金で被覆された金属基材が、非常に良好な光学的、及び機械的特性を示すことは、肯定的に評価される。例えば、亜鉛又は亜鉛合金で被覆された金属基材表面は高い光沢を示し、本発明による方法の間に亜鉛又は亜鉛合金で被覆された金属基材上に生じる縞模様及び／又は泡の跡のような光学的欠陥の量が少ない。１つの態様では、本発明による方法により得られる亜鉛又は亜鉛合金で被覆された金属基材は高い光沢を示し、亜鉛又は亜鉛合金で被覆された金属基材上に生じる縞模様及び／又は泡の跡のような光学的欠陥が無い。
【０１１２】
さらに、亜鉛又は亜鉛で被覆された金属基材は、金属基材への、亜鉛又は亜鉛合金被覆の優れた接着性をもたらす。従って、本発明による方法で得られる亜鉛又は亜鉛で被覆された金属基材は、光学的外観、及び／又は金属基材への、亜鉛又は亜鉛合金被覆の優れた接着性が改善されている。
【０１１３】
得られる利点という観点で、本発明はさらに、不等式（Ｉ）により規定される光沢を示す亜鉛又は亜鉛合金で被覆された金属基材を目指している：
（ＧＵwith）／（ＧＵwithout）≧１．０５  （Ｉ）
ここで、
（ＧＵwithout）は、先に規定した少なくとも１種の一般式（Ｉ）の化合物を用いずに被覆された金属基材上で測定した光沢単位であり、光沢計により８５°の測定角で測定され、
（ＧＵwith）は、先に規定した少なくとも１種の一般式（Ｉ）の化合物を用いて被覆された金属基材上で測定した光沢単位であり、光沢計により８５°の測定角で測定される。
【０１１４】
亜鉛又は亜鉛合金で被覆された金属基材は好ましくは、不等式（Ｉａ）により規定される光沢を示す：
（ＧＵwith）／（ＧＵwithout）≧１．１  （Ｉａ）
ここで、
（ＧＵwithout）は、先に規定した少なくとも１種の一般式（Ｉ）の化合物を用いずに被覆された金属基材上で測定した光沢単位であり、光沢計により８５°の測定角で測定され、
（ＧＵwith）は、先に規定した少なくとも１種の一般式（Ｉ）の化合物を用いて被覆された金属基材上で測定した光沢単位であり、光沢計により８５°の測定角で測定される。
【０１１５】
亜鉛又は亜鉛合金で被覆された金属基材はより好ましくは、不等式（Ｉｂ）により規定される光沢を示す：
（ＧＵwith）／（ＧＵwithout）≧１．３  （Ｉｂ）
ここで、
（ＧＵwithout）は、先に規定した少なくとも１種の一般式（Ｉ）の化合物を用いずに被覆された金属基材上で測定した光沢単位であり、光沢計により８５°の測定角で測定され、
（ＧＵwith）は、先に規定した少なくとも１種の一般式（Ｉ）の化合物を用いて被覆された金属基材上で測定した光沢単位であり、光沢計により８５°の測定角で測定される。
【０１１６】
亜鉛又は亜鉛合金で被覆された金属基材は好ましくは、不等式（Ｉｃ）により規定される光沢を示す：
（ＧＵwith）／（ＧＵwithout）≧１．５  （Ｉｃ）
ここで、
（ＧＵwithout）は、先に規定した少なくとも１種の一般式（Ｉ）の化合物を用いずに被覆された金属基材上で測定した光沢単位であり、光沢計により８５°の測定角で測定され、
（ＧＵwith）は、先に規定した少なくとも１種の一般式（Ｉ）の化合物を用いて被覆された金属基材上で測定した光沢単位であり、光沢計により８５°の測定角で測定される。
【０１１７】
亜鉛又は亜鉛合金で被覆された金属基材は例えば、不等式（Ｉｄ）により規定される光沢を示す：
２．０≦（ＧＵwith）／（ＧＵwithout）≧１．５  （Ｉｄ）
ここで、
（ＧＵwithout）は、先に規定した少なくとも１種の一般式（Ｉ）の化合物を用いずに被覆された金属基材上で測定した光沢単位であり、光沢計により８５°の測定角で測定され、
（ＧＵwith）は、先に規定した少なくとも１種の一般式（Ｉ）の化合物を用いて被覆された金属基材上で測定した光沢単位であり、光沢計により８５°の測定角で測定される。
【０１１８】
光沢単位は、ドイツ国のBYK Gardner社製の光沢計Micro-Tri-Glossにより測定し、１０回の測定の平均値であることが肯定的に評価される。
【０１１９】
１つの態様において、亜鉛又は亜鉛合金で被覆された金属基材は、亜鉛又は亜鉛合金の被覆を、本願で規定するように金属基材上に電解析出する方法によって得られる。
【０１２０】
本発明による方法はさらに、本発明による方法によって得られる、亜鉛又は亜鉛合金で被覆された金属基材を目指している。
【０１２１】
本発明はさらに、亜鉛又は亜鉛合金の被覆を金属基材上に電解析出するための、本願で規定する水性のアルカリ性メッキ浴を目指している。これらに加えて本発明は、亜鉛又は亜鉛合金の被覆を、金属基材上に電解析出する方法における、本願で規定する亜鉛メッキ浴添加剤の使用を目指している。さらに本発明は、亜鉛又は亜鉛合金の被覆の光学的外観、及び／又は金属基材への接着性を改善するための、本願で規定する亜鉛メッキ浴添加剤の使用を目指している。金属基材は好ましくは、鋼、ステンレス鋼、クロム・モリブデン鋼、銅、銅・亜鉛合金などから選択される。
【０１２２】
本発明はまた、亜鉛又は亜鉛合金の被覆を鋳鉄基材上に電解析出するための、本願で規定する水性のアルカリ性メッキ浴を目指している。これらに加えて本発明は、亜鉛又は亜鉛合金の被覆を、鋳鉄基材上に電解析出する方法における、本願で規定する亜鉛メッキ浴添加剤の使用を目指している。さらに本発明は、亜鉛又は亜鉛合金の被覆の光学的外観、及び／又は鋳鉄基材への接着性を改善するための、本願で規定する亜鉛メッキ浴添加剤の使用を目指している。
【０１２３】
本発明の範囲と関心対象は、以下の実施例に基づき、より良好に理解されるであろうが、これらの実施例は、本発明の特定の態様を説明することを意図したものであり、本発明がこれらに制限されることは無い。
【０１２４】
実施例
実施例１
水性のアルカリ性メッキ浴中での泡の形成に関して、本発明の亜鉛メッキ浴添加剤の特性が示されており、このメッキ浴のためには、以下の表１に記載した電解質組成物を製造した。
【０１２５】
表１：水性のアルカリ性メッキ浴の電解質組成
【表１】
0006676550.tif 000022
【０１２６】
表１の電解質組成物に、以下の表２に示すさらなる添加剤を加えた。
【０１２７】
表２：水性のアルカリ性メッキ浴のさらなる添加剤
【表２】
0006676550.tif 000023
#：極性付与剤は、Ｎ，Ｎ’−ビス［３−（ジアルキルアミノ）アルキル］尿素と、活性成分を約６２質量％含有する１，ω−ジハロゲンアルカンとのカチオン性反応生成物（市販で入手可）であり、標準的な光沢剤は、イミダゾールと、活性成分を約４５質量％含有するエピクロロヒドリンとのコポリマー（市販で入手可）であり、高光沢用光沢剤は、市販で手に入る、活性成分を約４８質量％含有するｎ−ベンジルニコチネートである。
*：成分の量は、活性材料の量を基準とする。
【０１２８】
表１及び２に記載の上記成分とさらなる添加剤から得られる水性のアルカリ性メッキ浴に、下記表３に記載する亜鉛メッキ浴添加剤を、活性材料を基準として、浴１Ｌあたり１．０ｇの量で添加した。（＋）で印を付けた例は、比較用である。
【０１２９】
基材上への亜鉛被覆の電解析出は、DIN 50 957に従ってハルセルで行った。それぞれの浴を、２５０ｍＬのハルセルに添加し、その中で鋼板を１Ａで３０分間、メッキした。この鋼板（EN 10027-2による鋼番号1.0330）の寸法は、７０×１００×０．３ｍｍだった。鋼板をハルセルに移す前に、この鋼板を塩酸（１５％）で酸洗いし、電解脱脂に掛け、水ですすいだ。ステンレス鋼アノードを、アノードとして用いた。この浴は、室温で稼働させた（約２０℃±１℃）。
【０１３０】
得られた亜鉛で被覆された金属基材の光学的外観、及び方法の間の泡の発達は、以下の表３に要約してある。
【０１３１】
表３：亜鉛メッキ浴添加剤、得られた亜鉛で被覆された基材の光学的外観、及び泡の発達
【表３】
0006676550.tif 000024
【０１３２】
表３からは、本発明による亜鉛メッキ浴添加剤を用いて亜鉛で被覆された金属基材は、本発明による亜鉛メッキ浴添加剤を使用せずに製造した、亜鉛で被覆された金属基材と比較して、光学特性が改善されていることが分かる。
【０１３３】
実施例２
水性のアルカリ性メッキ浴中で被覆された基材の光沢に関して、本発明の亜鉛メッキ浴添加剤の特性を測定し、このメッキ浴のためには、下記表４に記載された電解質／添加剤組成物を製造した。
【０１３４】
表４：水性のアルカリ性メッキ浴の電解質組成
【表４】
0006676550.tif 000025
#1：極性付与剤は、Ｎ，Ｎ’−ビス［３−（ジアルキルアミノ）アルキル］尿素と、活性成分を約６２質量％含有する１，ω−ジハロゲンアルカンとのカチオン性反応生成物（市販で入手可）である。#2標準的な光沢剤は、イミダゾールと活性成分を約４５質量％含有するエピクロロヒドリンとのコポリマー（市販で入手可）である。#3高光沢用光沢剤は、市販で手に入る、活性成分を約４８質量％含有するｎ−ベンジルニコチネートである。
【０１３５】
基材上への亜鉛被覆の電解析出は、DIN 50 957に従ってハルセルで行った。浴を２５０ｍＬのハルセルに添加し、その中で鋼板を１Ａで４０分間、メッキした。この鋼板（EN 10027-2による鋼番号1.0330）の寸法は、７０×１００×０．３ｍｍだった。鋼板をハルセルに移す前に、この鋼板を塩酸（１５％）で酸洗いし、電解脱脂に掛け、水ですすいだ。ステンレス鋼アノードを、アノードとして用いた。この浴は、室温で稼働させた（約２０℃±１℃）。
【０１３６】
得られた亜鉛で被覆された金属基材の光学的外観、及びブチルグルコシドの不在下で被覆した参照用試料の光学的外観が、以下の表５にまとめてある。さらに、ドイツ国のBYK Gardner社製の光沢計Micro-Tri-Gloss（シリアルナンバー9 014 327）により測定角８５°で測定した、本発明に従って亜鉛メッキ浴添加剤により被覆された金属基材についての光沢単位、並びに参照用試料（すなわち金属基材を、本発明による亜鉛メッキ浴添加剤の不在下で被覆したもの）についての光沢単位も、下記表５に記載されている。セットアップは、光沢計Micro-Tri-Glossの使用マニュアルに従って行う。光沢単位の値は、１０回の測定の平均値である。光沢単位の標準偏差は、±２ＧＵ（ＧＵ＝光沢単位）である。
【０１３７】
表５：光学的外観
【表５】
0006676550.tif 000026
【０１３８】
表５からは、本発明による亜鉛メッキ浴添加剤を用いて製造され、亜鉛で被覆された金属基材は、本発明による亜鉛メッキ浴添加剤を使用せずに製造した、亜鉛で被覆された金属基材と比較して、光沢が改善されていることが分かる。
【０１３９】
実施例３
水性のアルカリ性メッキ浴中でブリスタ−形成により特定された被覆の接着性に関して、本発明の亜鉛メッキ浴添加剤の特性が示されており、このメッキ浴のためには、下記表６に記載した電解質組成物を製造した。
【０１４０】
表６：水性のアルカリ性メッキ浴の電解質組成
【表６】
0006676550.tif 000027
【０１４１】
表６の電解質組成物に、下記表７に示す更なる添加剤を加えた。
【０１４２】
表７：水性のアルカリ性メッキ浴のさらなる添加剤
【表７】
0006676550.tif 000028
#：極性付与剤は、Ｎ，Ｎ’−ビス［３−（ジアルキルアミノ）アルキル］尿素と、活性成分を約６２質量％含有する１，ω−ジハロゲンアルカンとのカチオン性反応生成物（市販で入手可）であり、標準的な光沢剤は、イミダゾールと、活性成分を約４５質量％含有するエピクロロヒドリンとのコポリマー（市販で入手可）であり、高光沢用光沢剤は、市販で手に入る、活性成分を約４８質量％含有するｎ−ベンジルニコチネートである。
*：成分の量は、活性材料の量を基準とする。
【０１４３】
表６及び７に記載の上記成分とさらなる添加剤から得られる水性のアルカリ性メッキ浴に、下記表８に記載する亜鉛メッキ浴添加剤を、活性材料を基準として、浴１Ｌあたり１．０ｇの量で添加した。（＋）で印を付けた例は、比較用である。
【０１４４】
それぞれの浴を平行セルに添加し、その中で有孔鋼板を、１Ａ／ｄｍ2の電流で５０分、０．５Ａ／ｄｍ2の電流で７５分、又は３Ａ／ｄｍ2の電流で２５分、両面でメッキした。可溶性亜鉛アノードを、アノードとして用いた。この浴は、室温で稼働させた（約２０℃±１℃）。この鋼板（EN 10027-2による鋼番号1.0330）の寸法は、７０×１００×０．３ｍｍだった。それぞれの亜鉛メッキ浴添加剤について、同じ条件で試験を３回行った。鋼板を平行セルに移す前に、各鋼板を塩酸（１５％）で酸洗いし、水ですすいだ。それから各鋼板を、表８に記載する水性脱脂溶液を用いてアルカリ脱脂に掛けた。アルカリ性脱脂の後、各鋼板を水ですすぎ、水分がもはや見えなくなり、秤量されなくなるまで乾燥した。
【０１４５】
表８：水性脱脂溶液の組成
【表８】
0006676550.tif 000029
#1は、キレート剤であるエチレンジアミン四酢酸の四ナトリウム塩であり、これはドイツ国のBASF社から、市販で手に入る。
#2は、非イオン性界面活性剤であり、これはドイツ国のBASF社から、市販で手に入る。
【０１４６】
水性の脱脂溶液は、個別の成分を蒸留水に溶解させ、透明な溶液が得られるまで混合することにより製造した。
【０１４７】
被覆の後、鋼板を水ですすぎ、水分がもはや見えなくなり、秤量されなくなるまで乾燥した。それから、鋼板をシートの中に包み、３ヶ月間、室温（約２０℃±１℃）で貯蔵した。続いて、ピット及びブリスタ−の形成について、鋼板表面を評価した。このために、感圧性接着剤のテープ（幅が少なくとも５０ｍｍであり、接着強度が、幅２５ｍｍ当たり６〜１０Ｎのもの）を、被覆された各鋼板の表面に付着させた。接着テープは、鋼板表面に手で均一に押しつけ（均一な接着は、テープを通した鋼板表面の色によって制御可能）、そして表面から迅速に除去した。テープの除去は、約６０°の角度で０．５〜１秒以内に鋼板表面からテープを除去することによって行った。テープの除去は、鋼板表面にテープを適用してから５分以内に行った。これらの試験は、約２３℃±２℃の温度、湿度約５０％±５％で行った。鋼板表面の評価は、良好な照明のもとで、全ての側面から裸眼により行った。
【０１４８】
亜鉛で被覆された基材上で観察されたピット及びブリスタ−の形成により特定された被覆の接着性は、以下の表９にまとめてある。
【０１４９】
表９：亜鉛メッキ浴添加剤、及び得られた亜鉛で被覆された基材の被覆接着性
【表９】
0006676550.tif 000030
【０１５０】
表９からは、本発明による亜鉛メッキ浴添加剤を用いて亜鉛で被覆された金属基材は、本発明による亜鉛メッキ浴添加剤を使用せずに製造した、亜鉛で被覆された金属基材と比較して、ピット及びブリスタ−の形成に関する性質が改善されていることが分かる。よって、本発明による亜鉛メッキ浴添加剤を用いて亜鉛で被覆された金属基材は、本発明による亜鉛メッキ浴添加剤を使用せずに製造した、亜鉛で被覆された金属基材と比較して、被覆の接着性が改善されていると結論付けることができる。
【０１５１】
実施例４
水性のアルカリ性メッキ浴中で被覆された鋳鉄の光沢に関して、本発明の亜鉛メッキ浴添加剤の特性を測定し、このメッキ浴のためには、下記表１０に記載された電解質／添加剤組成物を製造した。
【０１５２】
表１０：水性のアルカリ性メッキ浴の電解質組成
【表１０】
0006676550.tif 000031
#1：高光沢用光沢剤は、市販で手に入る、約４８質量％の活性成分を有するｎ−ベンジルニコチネートである。
【０１５３】
鋳鉄上への亜鉛被覆の電解析出は、DIN 50 957に従ってハルセルで行った。浴を２５０ｍＬのハルセルに添加し、その中で鋳鉄板を３Ａで６０分間、メッキした。鋳鉄板は、ASTM A536に従った鋳鉄グレードから得たものであり、その寸法は、４８×１０２×４．５ｍｍであった。鋳鉄板をハルセルに移す前に、この鋳鉄板を塩酸（１５％）で酸洗いし、電解脱脂に掛け、水ですすいだ。ステンレス鋼アノードを、アノードとして用いた。この浴は、室温で稼働させた（約２０℃±１℃）。
【０１５４】
ドイツ国のBYK Gardner社製の光沢計Micro-Tri-Gloss（シリアルナンバー9 014 327）により測定角６０°及び８５°で測定した、本発明に従って亜鉛メッキ浴添加剤により被覆された鋳鉄基材についての光沢単位、並びに参照用試料（すなわち鋳鉄基材を、本発明による亜鉛メッキ浴添加剤の不在下で被覆したもの）についての光沢単位も、下記表１１にまとめてある。セットアップは、光沢計Micro-Tri-Glossの使用マニュアルに従って行う。光沢単位の値は、１０回の測定の平均値である。光沢単位の標準偏差は、±２ＧＵ（ＧＵ＝光沢単位）である。
【０１５５】
表１１：光学的外観
【表１１】
0006676550.tif 000032
【０１５６】
表１１からは、本発明による亜鉛メッキ浴添加剤を用いて製造され、亜鉛で被覆された鋳鉄基材は、本発明による亜鉛メッキ浴添加剤を使用せずに製造した、亜鉛で被覆された鋳鉄基材と比較して、光沢が改善されていることが分かる。